КЕРАМИЧЕСКАЯ МАССА
CERAMIC MIXTURE

Изобретение относится к производству строительных изделий.
Известна керамическая масса состава, мас.%: глина 40,0-48,0; стеклобой 8,0-12,0; кварцевый песок 5,0-10,0; гранитные отсевы 28,0-35,0; марганцевый шлам 3,0-11,0 [1].
Задача изобретения состоит в снижении водопоглощения изделий, полученных из керамической массы.
Технический результат достигается тем, что в составе керамической массы, содержащей глину, стеклобой, гранитные отсевы, компоненты находятся при следующем соотношении, мас.%: глина 20,0-30,0; стеклобой 20,0-25,0; гранитные отсевы 50,0-55,0.
В таблице приведены составы керамической массы.
Таблица
Компоненты
Состав, мас.%
1
2
Глина
30,0
20,0
Стеклобой
20,0
25,0
Гранитные отсевы
50,0
55,0
Водопоглощение, %
не более 10
не более 10
В составе керамической массы могут быть использованы, например, бентонитовые глины. Используют гранитные отсевы, состоящие из кварца, полевых пшатов, слюды, включений роговой обманки, пироксена. Используют бой любого силикатного стекла (тарного, листового, медицинского и др.).
2
Компоненты дозируют в требуемых количествах. Гранитные отсевы и стеклобой размалывают до получения порошков с удельной поверхностью 2000-2500 гм/г, смешивают с измельченной глиной и готовят керамическую массу с влажностью 18-25%. Из полученной массы формуют пластическим способом плитку, черепицу, кирпич или иные изделия, которые сушат и обжигают в интервале температур 950-1200°C. Возможно нанесение на поверхность высушенных изделий (до обжига) слоя глазури или ангоба.
Источники информации
1. SU 1544749, C04B 33/00, 1990.